(57)【要約】【課題】プリフォームの底部にすり鉢状の底部を採用して、プリフォーム底部を厚肉化にした場合のアンダーカットの課題を解決し、それによりボトル底面の薄肉形成を可能として延伸ブローボトルの軽量化を図る。【解決手段】プリフォームの胴部に連なる底部をすり鉢状に形成する。底部は胴部よりも肉厚が薄肉で平坦な底面中央部と、ボトル底縁となる部分の高さ位置から胴下部を底面中央部の周囲まで屈曲して傾斜形成したボトル底面形成部と、そのボトル底面形成部の胴部と接する上部のボトル底縁形成部位と、ボトル底面形成部の下部と底面中央部との境の弯曲部とからなる。ボトル底面形成部の肉厚を、ボトル底縁形成部位を除く弯曲部までの内面の肉盛により、胴部の肉厚よりも厚肉に形成する。ボトル底縁形成部位の肉厚をボトル底面形成部の肉厚よりも薄肉に形成する。【選択図】図１
2011000815.tif 000002
【特許請求の範囲】
【請求項１】
射出延伸ブロー成形によるボトルのプリフォームであって、円筒形の胴部に連なる上部の首部と、該胴部に連なる下部のすり鉢状の底部とからなり、
その底部は、胴部よりも肉厚が薄肉で平坦な底面中央部と、ボトル底縁となる部分の高さ位置から胴下部を底面中央部の周囲まで屈曲して傾斜形成したボトル底面形成部と、そのボトル底面形成部の胴部と接する上部のボトル底縁形成部位と、ボトル底面形成部の下部と底面中央部との境の弯曲部とからなり、
そのボトル底面形成部の肉厚を、ボトル底縁形成部位を除く弯曲部までの内面の肉盛により、胴部の肉厚よりも厚肉に形成するとともに、ボトル底縁形成部位の肉厚をボトル底面形成部の肉厚よりも薄肉に形成してなることを特徴とする延伸ブローボトルのプリフォーム。
【請求項２】
上記ボトル底面形成部の内面の肉盛りの厚さは、胴部肉厚の１５％を超えず、肉盛りの少なくとも上端部はなだらかな斜面からなることを特徴とする請求項１記載の延伸ブローボトルのプリフォーム。
【請求項３】
上記底面中央部の肉厚は、樹脂の流動配向による底面白化が生じない少なくとも１．５ｍｍの肉厚からなり、その直径は上記胴中央部の内径の１／２径を基準に設定してなることを特徴とする請求項１記載の延伸ブローボトルのプリフォーム。
【請求項４】
上記底部の高さ位置は、胴部の外径及び肉厚とボトル底面の質量（ボトル底面積×底面肉厚×材料比重）と直径とから設定し、上記底部の傾斜角度は、上記底部の高さと、上記底面中央部の直径とから設定してなることを特徴とする請求項１記載の延伸ブローボトルのプリフォーム。
【発明の詳細な説明】
【技術分野】
【０００１】
この発明は、射出成形したプリフォームを延伸ブローして成形されるボトルの軽量化が可能なプリフォームに関するものである。
【背景技術】
【０００２】
ＰＥＴボトルなどの樹脂によるボトルの延伸ブロー成形には、射出成形した有底のプリフォームの金型からの離型を冷却固化してから行い、ボトル成形時にプリフォームを成形温度に加熱して延伸ブロー成形を行うコールドパリソン方式と、金型からの離型を内部冷却が未完で高熱を有する高温状態で行い、その状態を維持してボトルの延伸ブロー成形を行うホットパリソン方式とがある。
【０００３】
ホットパリソン方式では、プリフォームの各部が保有する内部熱量は肉厚に比例し、厚肉であるほど内部熱量が高く延伸しやすい。また延伸により肉厚が薄肉化して表面積が増すと、延伸した部位の温度が低下して延び難くなるので、延伸は相対的に厚肉で温度が高い隣接部位に移行してゆく。延伸による肉厚分布の均一化は、そのような交互延伸の繰返しにより生ずるとされている。
【０００４】
一般に成形品には、金型からの成形品の離型を容易となす抜き勾配がつけられており、この抜き勾配によりプリフォームの胴部肉厚は下方になるにしたがい徐々に薄肉に形成されていることから、ボトル肩部を形成する胴上部と、ボトル底面を形成する底部との肉厚に差が生じている。このため延伸ロッドの伸長による軸方向延伸は、伸長力が掛かり易い胴中央部から先行し、それに遅れて底部が延伸する傾向にある。
【０００５】
この延伸の遅延により、底部の延伸肉厚は軸方向（縦方向）の延伸倍率により差はあるけれども、延伸ロッドが金型底面に到達するまでの間に伸び切れずに胴部よりも相対的に厚肉となり、ボトル底面の形成に要する量よりも余分の樹脂が底部に残るようになる。また胴部側側では底部の延伸の遅延から伸びが増すので薄肉になり易く、それを考慮して樹脂量を僅かではあるが増量することもある。
【０００６】
また横方向の延伸は、延伸ロッドの伸長に若干遅れて胴上部から内部にブローされたエアの圧力により拡張して行われ、薄肉に延伸された部分を追うように胴部を上部から下部に膨張して、更に薄肉に横方向に延伸してボトル胴部を拡張形成してゆく。最終的に底部も薄肉に拡張されてボトル底面に形成されるが、ボトル底面は余分の樹脂による厚肉のものとなる。
【０００７】
この厚肉に形成されるボトル底面を薄肉化してボトルの軽量化を図ることが試みられているが、ボトル用として胴部が円筒形で底部が丸底のプリフォームなどでは、その形状から首部及び胴部の薄肉化は容易であっても、底部をボトル底面の軽量化に寄与するほどに薄肉に成形することは、射出充填圧力の増加や流動配向による底部中央の白化現象、内部熱量の低減による延伸の困難さなどから行い難いとされている。
【先行技術文献】
【特許文献】
【０００８】
【特許文献１】特開平４−２７５２０号公報
【特許文献２】特開昭５５−１４６７１８号公報
【発明の概要】
【発明が解決しようとする課題】
【０００９】
ボトル底面がボトル胴部よりも厚肉に形成される要因は、肉厚分布による内部温度差と底部延伸の遅れによる軸方向延伸の不十分さにあるので、プリフォームの底部の肉厚を胴部よりも増して内部熱量を高めて伸び易くすればよく、底部の延伸も早めに生ずるようになり、延伸遅れによる樹脂の残存量も減って薄肉化が可能となるとされている。しかし、プリフォームの底部を胴部よりも厚肉に形成することは、金型構造から底部がアンダーカットの状態となり、金型のキャビティ及びコア型からの抜出しによる離型が不能となるので、プリフォームの底部の厚肉化には何らかの工夫が必要となる。
【００１０】
プリフォームの底部の厚肉化によるアンダカットの課題は、底部をすり鉢状に形成して底部周壁を傾斜し、底部内面を上向きに形成することにより解決される。しかし、胴下部を屈曲して底部を傾斜形成すると胴部との境から周壁の肉厚が胴部よりも薄肉となり、胴部との相対的な厚肉の差（内部温度差）と屈曲部への延伸応力の集中とから、屈曲部の胴部側が先に延伸して周壁に対する延伸力が殺がれ、そのため底部の延伸効果は期待したほどのものではなく、また屈曲部の薄肉化によりボトル底縁の外周囲が偏肉し易くなどの新たな課題が生ずる。
【００１１】
この発明の目的は、上記従来のプリフォームによる底部の厚肉化によるアンダーカットの課題を、すり鉢状の底部の採用により解決し、またすり鉢状に形成した場合の底部における屈曲部位の過剰な延伸による薄肉化を底部の肉厚分布から解決することができ、それによりボトル底面の薄肉化によるボトルの軽量化を図ることができる新たな延伸ブローボトルのプリフォームを提供することにある。
【課題を解決するための手段】
【００１２】
上記目的によるこの発明は、射出延伸ブロー成形によるボトルのプリフォームであって、円筒形の胴部に連なる上部の首部と、該胴部に連なる下部のすり鉢状の底部とからなり、その底部は、胴部よりも肉厚が薄肉で平坦な底面中央部と、ボトル底縁となる部分の高さ位置から胴下部を底面中央部の周囲まで屈曲して傾斜形成したボトル底面形成部と、そのボトル底面形成部の胴部と接する上部のボトル底縁形成部位と、ボトル底面形成部の下部と底面中央部との境の弯曲部とからなり、そのボトル底面形成部の肉厚を、ボトル底縁形成部位を除く弯曲部までの内面の肉盛により、胴部の肉厚よりも厚肉に形成するとともに、ボトル底縁形成部位の肉厚をボトル底面形成部の肉厚よりも薄肉に形成してなる、というものである。
【００１３】
また上記ボトル底面形成部の内面の肉盛りの厚さは、胴部肉厚の１５％を超えず、肉盛りの少なくとも上端部はなだらかな斜面からなるというものであり、上記底面中央部の肉厚は、樹脂の流動配向による底面白化が生じない少なくとも１．５ｍｍの肉厚からなり、その底面中央部の直径は上記胴中央部の内径の１／２径を基準に設定してなる、というものである。
【００１４】
また上記底部の高さ位置は、胴部の外径及び肉厚とボトル底面の質量（ボトル底面積×底面肉厚×材料比重）と直径とから設定し、上記底部の傾斜角度は、上記底部の高さと、上記底面中央部の直径とから設定してなる、というものでもある。
【発明の効果】
【００１５】
上記構成のプリフォームでは、底面周壁のボトル底面形成部の内面が傾斜により上向きとなっているので、その内面を肉盛りしてボトル底面形成部を胴部よりも厚肉に増量してもアンダーカットにならないので離型が容易に行えるようになる。また胴部よりも厚肉に形成されたボトル底面形成部では、肉厚差による内部温度差から軸方向の延伸が胴部よりも先に伸び易く、これにより延伸の遅延による樹脂の残存がなくなるのでボトル底面が薄肉となり、ボトル底面の質量の減少からボトルの軽量化を図ることができる。
【００１６】
またボトル底面形成部の増厚を上部のボトル底縁形成部の下側から行って、ボトル底縁形成部の肉厚をボトル底面形成部よりも薄肉にし、軸方向の延伸をボトル底縁形成部に遅延して生ずるようにしたのでボトル底縁の肉厚も十分に確保され、ボトル底縁の押し潰れなどによるボトルの座りの不安定さもなくなることから、ボトル底面の薄肉化により軽量化したボトルであっても耐久強度に優れたものとなる。
【図面の簡単な説明】
【００１７】
【図１】この発明に係る軽量化ボトルのプリフォームの縦断正面図である。
【図２】同上のプリフォーム底部の縦断正面図である。
【図３】プリフォームの離型後の外表面温度を示す温度グラフである。
【図４】この発明の底部がすり鉢状のプリフォームと延伸ブロー成形した丸胴ボトルとの相関図である。
【図５】従来の底部が丸底のプリフォームと延伸ブロー成形した丸胴ボトルとの相関図である。
【発明を実施するための形態】
【００１８】
図中１はボトルのプリフォーム１で、円筒形の胴部１１に連なる上部の首部１２と、該胴部１１に連なる下部のすり鉢状の底部１３とを、射出成形により一体成形したものからなる。
【００１９】
このプリフォーム１の胴部１１の肉厚ｔ1 は、通常のプリフォームと同様に僅かではあるが抜き勾配により下方になるにしたがい薄肉に形成されている。上記底部１３は肉厚ｔ2 が胴部１１の肉厚ｔ1 よりも薄肉で平坦に形成された底面中央部１３ａと、ボトル底縁となる部分の高さ位置ｈから胴部下部を底面中央部１３ａの周囲まで屈曲して傾斜形成したボトル底面形成部（底部周壁）１３ｂと、ボトル底面形成部１３ｂの胴部１１に接する上部に確保されたボトル底縁形成部位１３ｃと、ボトル底面形成部１３ｂの下部と底面中央部１３ａとの境の弯曲部１３ｄとからなる。
【００２０】
上記高さ位置ｈから屈曲されたボトル底面形成部１３ｂでは、胴部１１の内外面の両方を同一高さ位置から同一角度で屈曲したことにより、肉厚が屈曲部位から傾斜角度に比例して胴部１１の肉厚ｔ1 よりも薄肉となるが、上記ボトル底縁形成部位１３ｃを除く上記弯曲部１３ｄまでの内面の肉盛ｔ3 ′により、その肉厚ｔ3 は胴部１１の中央部の肉厚ｔ1 よりも厚肉に形成してある。
【００２１】
この肉盛りの厚さｔ3 ′は、胴部１１の肉厚ｔ1 の１５％を超えない範囲で、肉盛りの下端部が成形後の離型時にアンダーカットにならず、また上端部が伸びきれずに成形されたボトルの底縁に肉溜りとなって厚く残存しないように、上下端部を段差無くなだらかな斜面に形成してある。このボトル底面形成部１３ｂの肉盛りにより、ボトル底縁成形部位１３ｃの肉厚ｔ4 は、ボトル底面形成部１３ｂの肉厚ｔ3 よりも相対的に薄肉となり、胴部１１の肉厚ｔ1 に対しても薄肉となる。なお、上記１５％を超える肉盛では、胴部１１との内部熱量の差が大きくなり過ぎて、ボトル底面形成部１３ｂが過剰に伸び易くなり、必要以上に肉薄化するばかりか、金型底面に達するまでの胴部１１の延伸距離の短縮ともなって、胴部１１の延伸が不十分となり、胴部肉厚が偏肉し易くなるので好ましくはない。
【００２２】
上記底面中央部１３ａの肉厚ｔ2 は、図示しない射出金型の底部キャビティのスプルブッシュから射出充填される溶融樹脂が、流動配向により底面白化を起こさず、また延伸ロッドの伸長によるプリフォーム１の軸方向（縦方向）の延伸時に、先端部材により底面中央部１３ａが伸長力により突き破られない少なくとも１．５ｍｍの肉厚に制限され、その直径ｄは胴中央部の内径Ｄの１／２径を基準に、図示しない延伸ロッド先端部材の当接面の確保から、その基準径よりも少し大き目に設定してある。
【００２３】
上記底部１３の高さ位置ｈは、胴部１１の外径及び肉厚ｔ1 とボトル底面の質量（ボトル底面積×底面肉厚×材料比重）及び直径とから設定することができ、上記ボトル底面形成部１３ｂの傾斜角度θは、上記高さ位置ｈと上記底面中央部１３ａの直径ｄとから設定することができる。またボトル底面形成部１３ｂの上部を占める上記ボトル底縁形成部位１３ｃの縦幅ｈａは、当該部位の肉厚ｔ4 を基準に縦幅を加減して設定している。
【００２４】
上記構成のプリフォーム１は、通常に行われているように、首部１２を除いて、胴部１１及び底部１３が高温状態にあるうちに、首部１２を保持してブロー金型内で、図示しない延伸ロッドの伸長による軸方向延伸と、胴上部からのエアブローによる横方向延伸とにより、胴部２１及び底面２３が薄肉のボトル２に延伸ブロー成形される。
【００２５】
図３は、下記実施例に記載の肉厚分布のプリフォームの外表面温度を離型後１秒から実測した温度グラフで、プリフォーム各部位の内部熱量は実測できないが、外表面温度は内部熱により加熱された表面温度であることから、その外表面温度をもって離型後の延伸ブロー成形までの時間（５秒）を設定したものである。
【００２６】
プリフォーム１における軸方向延伸は、胴部１１よりも底部１３が厚肉で内部熱量が胴部１１よりも高いことから底部が先行し、延伸による底部１３の薄肉化に伴う温度低下により延伸抵抗が生じてから、相対的に高温となった胴部１１が延伸する。胴部１１でも同様な現象が生ずるので、底部１３と胴部１１の延伸が金型底面に達するまで繰返され、これにより底部１３の延伸遅れが解消されて余分な樹脂の残存が低減し、軸方向延伸による底部１３の薄肉化が生ずるものと推測される。
【００２７】
また底部１３では、ボトル底縁形成部位１３ｃの肉厚ｔ4 がボトル底面形成部１３ｂや胴部１１よりも薄肉で相対的に伸び難いことから、その位置が屈曲部位に接した位置にあって延伸応力が集中し易いところであっても、ボトル底面形成部１３ｂが先に延伸して、その部分の肉厚がある程度薄くなって温度が低下してから、ボトル底縁形成部位１３ｃが延伸するようになる。また胴部側に引張られて極端に薄肉化することもないので、エアブローによるボトル底縁２３ａの形成に適度な肉厚を保つようになる。また最も薄肉で低温の底面中央部１３ａは軸方向に伸ばし難く、軸方向延伸の最後に外底面のスプルと共に延伸ロッドにより金型底面に圧縮されて薄肉化される。
【００２８】
プリフォーム１のエアブローによる横方向延伸は、これまでと同様に軸方向延伸に追随するようにブロータイミングを僅かに遅らせて行われる。これにより軸方向延伸した胴部１１の上部から底部１３へと、ブローエアにより横方向に順に膨張して薄肉に延伸されてゆく。底部１３では厚肉のボトル底面形成部１３ｂによって、底面中央部１３ａが図示しない金型底面に接すまでの間に軸方向の延伸倍率に対応した肉厚に延伸されている。
【００２９】
図４は、プリフォーム１と丸胴で平底のボトル２との相関図で、ボトル２の胴部２１はプリフォーム１の胴部１１により形成され、また首部２２はプリフォーム１の首部１２により形成される。またボトル底面２３は高さ位置ｈからの下の底部１３の延伸膨張により形成され、その高さ位置ｈのボトル底縁形成部位１３ｃによってボトル底縁（糸じり）２３ａが形成される。
【００３０】
図５は、従来の通常の丸底プリフォーム１′と図４のボトル２と同じボトル２′との相関図で、プリフォーム１′の底部１３′は胴下部から底面中央に掛けて薄肉に形成してあり、ボトル２′の胴部２１′はプリフォーム１′の胴部１１′により形成され、また首部２２′はプリフォーム１′の首部１２′により形成される。またボトル底面２３′は高さ位置ｈ′から下の底部１３′の延伸膨張により形成され、その高さ位置ｈ′の部位によりボトル底縁（糸じり）２３ａ′が形成される。
【実施例】
【００３１】
プリフォーム（材料樹脂：ポリエチレンテレフタレート  質量５０ｇ）
肉厚（但し、設定値）
胴中央部（ｔ1 ）                ３．５５ｍｍ
底面中央部（ｔ2 ）              １．７２ｍｍ
ボトル底面形成部（ｔ3 ）        ３．８５ｍｍ
ボトル底縁成形部位（ｔ4 ）      ３．４５ｍｍ
高さ：  胴部      ８２ｍｍ        底部（ｈ）  １８ｍｍ
直径：  胴中央内径（Ｄ）      ２７．２ｍｍ
底面中央部（ｄ）      １５．７ｍｍ
底部傾斜角度（θ）            １１．８°
【００３２】
延伸ブロー成形温度（離型後５秒の外表面温度℃）
胴中央部（ｔ1 ）            １０１．４
ボトル底面形成部（ｔ3 ）    １０５．４
ボトル底縁成形部位（ｔ4 ）    ９９．６
【００３３】
［比較例］
プリフォーム（材料樹脂：ポリエチレンテレフタレート  質量５０ｇ）
肉厚：  胴中央部    ３．５５ｍｍ      底面中央部  １．７ｍｍ
高さ：  胴部（底部を含む）        １００ｍｍ
直径：  胴中央内径（Ｄ′）      ２７．２ｍｍ
ボトル底面を占める高さ（ｈ′）  ２３．５ｍｍ
【００３４】
射出成形条件（共通）
射出温度                  ２７０℃
金型冷却温度                １５℃
冷却時間                    ５．８秒
延伸ブロー成形条件（共通）
離型後                      ５．０秒
延伸倍率（縦）            ２．１３倍
（横）            ２．４９倍
【００３５】
成形品（丸胴・平底ボトル：１０００ｍｌ  ５０ｇ）
高さ（首部を除く）        ２１３ｍｍ
底面直径（Ｄ″）            ７２ｍｍ
底面積                    ４０７ｍｍ2
【００３６】
ボトル底面の肉厚分布（測定位置：図４、図５から同一位置）
測定位置      実施例（ｍｍ）  比較例（ｍｍ）  肉厚差（ｍｍ）
１        １．４５        ２．６０        １．１５
２        １．７０        ２．５９        ０．８９
３        １．８０        ２．００        ０．２０
４        １．５０        １．５９        ０．０９
５        ０．９５        １．１０        ０．１５
【００３７】
ボトル底面質量（ｇ）
実施例  ６．２      比較例  ９．１      減少率  ３１．８７％
底面質量／ボトル質量（５０ｇ）％
実施例  １２．４    比較例  １８．２    減少率  ５．８
【００３８】
［結果］
上記比較例との対比から、この発明のプリフォームにより延伸ブロー成形されたボトルの方が、従来のプリフォームにより延伸ブロー成形されたボトルよりもボトル底面の肉厚が薄く形成され、ボトル底面の質量も減少している。この減少分はボトル胴部側に分配されて胴部肉厚の増加となる。よって、その減少量を減じた質量のプリフォームにより同様なボトルを延伸ブロー成形することが可能となる。これによりボトルの軽量化を図ることができる。
【００３９】
なお、上記実施形態及び実施例の延伸ブローボトルは、丸胴で平底のボトルであるが、角形ボトルや扁平ボトルのプリフォームとして採用でき、またボトル底面の形状も図示の平底に制限されず、上げ底にも適用可能である。
【符号の説明】
【００４０】
１    プリフォーム
１１    胴部
１２    首部
１３    底部
１３ａ  底面中央部
１３ｂ  ボトル底面形成部
１３ｃ  ボトル底縁形成部位
１３ｄ  弯曲部
２    ボトル
２１    ボトル胴部
２２    ボトル首部
２３    ボトル底面
２３ａ  ボトル底縁
【図１】
2011000815.tif 000003
【図２】
2011000815.tif 000004
【図３】
2011000815.tif 000005
【図４】
2011000815.tif 000006
【図５】
2011000815.tif 000007
【手続補正書】
【提出日】平成21年7月29日(2009.7.29)
【手続補正１】
【補正対象書類名】明細書
【補正対象項目名】００１０
【補正方法】変更
【補正の内容】
【００１０】
プリフォームの底部の厚肉化によるアンダーカットの課題は、底部をすり鉢状に形成して底部周壁を傾斜し、底部内面を上向きに形成することにより解決される。しかし、胴下部を屈曲して底部を傾斜形成すると胴部との境から周壁の肉厚が胴部よりも薄肉となり、胴部との相対的な厚肉の差（内部温度差）と屈曲部への延伸応力の集中とから、屈曲部の胴部側が先に延伸して周壁に対する延伸力が殺がれ、そのため底部の延伸効果は期待したほどのものではなく、また屈曲部の薄肉化によりボトル底縁の外周囲が偏肉し易くなどの新たな課題が生ずる。
【手続補正２】
【補正対象書類名】明細書
【補正対象項目名】００３５
【補正方法】変更
【補正の内容】
【００３５】
成形品（丸胴・平底ボトル：１０００ｍｌ  ５０ｇ）
高さ（首部を除く）        ２１３ｍｍ
底面直径（Ｄ″）            ７２ｍｍ
底面積                  ４０６９ｍｍ2